СПОСОБ ОБРАБОТКИ ЖЕЛЕЗОУГЛЕРОДИСТОГО РАСПЛАВА И МАТЕРИАЛ ДЛЯ ЕГО ОСУЩЕСТВЛЕНИЯ

1. Способ обработки железоуглеродистого расплава введением в расплав материала для его обработки, отличающийся тем, что обработку расплава осуществляют путем вспенивания материала внутри объема расплава.
3
2. Способ по п.1, отличающийся тем, что вспенивание осуществляют углекислым газом, образующимся при разложении материала введенного в расплав в объеме 8-40 нсм/г материала.
3. Материал для обработки железоуглеродистого расплава, включающий кальцийсодержащее вещество в виде сплава кальция с кремнием или в виде смеси кальция в металлической фазе и сплава кальция с кремнием, отличающийся тем, что он дополнительно содержит легкоплавкий флюс из галоидов щелочных и/или щелочноземельных металлов, карбонаты щелочных и/или щелочноземельных металлов, а в качестве кальцийсодержащего вещества дополнительно содержит кальций в металлической фазе при следующем соотношении компонентов, мас.%:
легкоплавкий флюс
5-50
карбонаты
5-20
кальцийсодержащее вещество
остальное
4. Материал по п.3, отличающийся тем, что дополнительно содержит силикобарий и/или алюмобарий в количестве 3-30 мас.%.
3
3
6
5. Материал по п.3 или 4, отличающийся тем, что дополнительно содержит АlСl и/или NаAlF в количестве 3-10 мас.%.
6. Материал по п.3 или 4, отличающийся тем, что дополнительно содержит оксид кальция в количестве 2-15 мас.%.
7. Материал по п.5, отличающийся тем, что дополнительно содержит оксид кальция в количестве 2-15 мас.%.
8. Материал по п.3 или 4, отличающийся тем, что дополнительно содержит углерод в количестве 0,25-0,35 долей от доли двуокиси углерода в карбонатах.
9. Материал по п.5, отличающийся тем, что дополнительно содержит углерод в количестве 0,25-0,35 долей от доли двуокиси углерода в карбонатах.
10. Материал по п.6, отличающийся тем, что дополнительно содержит углерод в количестве 0,25-0,35 долей от доли двуокиси углерода в карбонатах.
11. Материал по п.7, отличающийся тем, что дополнительно содержит углерод в количестве 0,25-0,35 долей от доли двуокиси углерода в карбонатах.
12. Материал по п.3 или 4, отличающийся тем, что дополнительно содержит концентрат барийстронциевого карбоната в количестве 5-30 мас.% от количества карбонатов.
13. Материал по п.5, отличающийся тем, что дополнительно содержит концентрат барийстронциевого карбоната в количестве 5-30 мас.% от количества карбонатов.
14. Материал по п.6, отличающийся тем, что дополнительно содержит концентрат барийстронциевого карбоната в количестве 5-30 мас.% от количества карбонатов.
15. Материал по п.7, отличающийся тем, что дополнительно содержит концентрат барийстронциевого карбоната в количестве 5-30 мас.% от количества карбонатов.
16. Материал по п.8, отличающийся тем, что дополнительно содержит концентрат барийстронциевого карбоната в количестве 5-30 мас.% от количества карбонатов.
17. Материал по п.9, отличающийся тем, что дополнительно содержит концентрат барийстронциевого карбоната в количестве 5-30 мас.% от количества карбонатов.
18. Материал по п.10, отличающийся тем, что дополнительно содержит концентрат барийстронциевого карбоната в количестве 5-30 мас.% от количества карбонатов.
19. Материал по п.11, отличающийся тем, что дополнительно содержит концентрат барийстронциевого карбоната в количестве 5-30 мас.% от количества карбонатов.
20. Материал по п.3, отличающийся тем, что легкоплавкий флюс является флюсом эвтектического состава.
21. Материал по п.3, отличающийся тем, что материал является наполнителем для порошковой проволоки.